(57)【要約】【課題】形成後の触媒層に波打ちが生じることを防止して、排ガス浄化能力の低下や圧損の増加が抑制された排ガス浄化用触媒を製造することができる排ガス浄化用触媒の製造方法を提供する。【解決手段】ここで開示される製造方法は、基材１を縦置きに配置し、基材１の上側の端部１ａに貯留部２１を取り付ける工程と、原料スラリーＳを貯留部２１に供給する工程と、該原料スラリーＳを圧力差で基材１内に導入して隔壁４に付与する工程と、焼成処理を施すことによって基材１の隔壁４に触媒層を形成する工程とを備えている。そして、貯留部２１に原料スラリーＳを供給する前に、基材１の上側の端面１ｃに水溶性薄膜２２を配置し、該水溶性薄膜２２によって原料スラリーＳを貯留部２１内に保持し、原料スラリーＳを基材１の流路２に導入する際の圧力差で水溶性薄膜２２を破断させて原料スラリーＳを基材１内に導入することを特徴とする。【選択図】図３
2018103131.tif 000002
【特許請求の範囲】
【請求項１】
隔壁によって仕切られた複数の流路を有するハニカム構造の基材を備え、該基材の隔壁に触媒金属を含む触媒層が形成されている排ガス浄化用触媒を製造する方法であって、
前記複数の流路の一方の開口部が上側、他方の開口部が下側に向けられるように前記基材を配置し、前記基材の上側の端部に貯留部を取り付ける工程と、
前記触媒金属を含む原料スラリーを前記貯留部に供給する工程と、
前記流路内の圧力を前記貯留部内の圧力よりも低くすることによって前記貯留部内の前記原料スラリーを前記基材の流路に導入し、当該原料スラリーを前記基材の隔壁に付与する工程と、
前記隔壁に前記原料スラリーが付与された基材に焼成処理を施すことによって、前記基材の隔壁に触媒層を形成する工程と
を備え、
ここで、前記貯留部に前記原料スラリーを供給する前に、前記基材の上側の端面を覆うように水溶性薄膜を配置し、該水溶性薄膜によって前記原料スラリーを前記貯留部内に保持し、
前記原料スラリーを前記基材の流路に導入する際に、前記流路と前記貯留部との圧力差によって前記水溶性薄膜を破断させて前記原料スラリーを前記基材の流路に導入することを特徴とする、排ガス浄化用触媒の製造方法。
【請求項２】
前記水溶性薄膜として、でんぷん、寒天、ポリビニルアルコール、ポリアクリルアミド、ポリビニルピロリドンのうちから選択される少なくとも一種以上の水溶性ポリマーからなる薄膜を用いることを特徴とする、請求項１に記載の排ガス浄化用触媒の製造方法。
【請求項３】
前記水溶性薄膜として、厚みが１０μｍ以上４０μｍ以下である水溶性薄膜を用いることを特徴とする、請求項１または請求項２に記載の排ガス浄化用触媒の製造方法。
【請求項４】
前記原料スラリーとして、ずり速度４秒−１における粘度が２０ｍＰａ・ｓ以上７５０ｍＰａ・ｓ以下である原料スラリーを用いることを特徴とする、請求項１〜請求項３のいずれか一項に記載の排ガス浄化用触媒の製造方法。
【請求項５】
前記原料スラリーを前記基材の流路に導入する際に、前記流路内に１０ｍ／ｓｅｃ〜８０ｍ／ｓｅｃの気流が生じるように前記流路を吸引することを特徴とする、請求項１〜請求項４のいずれか一項に記載の排ガス浄化用触媒の製造方法。
【請求項６】
前記基材として、コージェライト、炭化ケイ素、チタン酸アルミニウムのうちから選択される何れかによって構成されている基材を用いることを特徴とする、請求項１〜請求項５のいずれか一項に記載の排ガス浄化用触媒の製造方法。
【請求項７】
前記基材として、ストレートフロー型構造体又はウォールフロー型構造体を用いることを特徴とする、請求項１〜請求項６のいずれか一項に記載の排ガス浄化用触媒の製造方法。
【請求項８】
隔壁によって仕切られた複数の流路を有するハニカム構造の基材と、触媒金属を含む触媒層とを備えた排ガス浄化用触媒であって、
前記基材の隔壁に形成されている前記触媒層の平均厚みを１００％としたときの前記基材の端面に形成されている触媒層の平均厚みが０％〜１％であることを特徴とする、排ガス浄化用触媒。
【発明の詳細な説明】
【技術分野】
【０００１】
本発明は、排ガス浄化用触媒の製造方法および排ガス浄化用触媒に関する。
【背景技術】
【０００２】
自動車エンジン等の内燃機関から排出される排ガスには、炭化水素（ＨＣ：Ｈｙｄｒｏ−Ｃａｒｂｏｎ）、一酸化炭素（ＣＯ）、窒素酸化物（ＮＯｘ）等の有害成分が含まれており、これらの有害成分を浄化する排ガス浄化用触媒が内燃機関の排気経路に配置されている。かかる排ガス浄化用触媒は、一般に、隔壁によって仕切られた複数の流路（セル）を有するハニカム構造の基材を備えており、かかる基材の隔壁表面（若しくは隔壁内部）に、触媒金属を含む触媒層が形成されている。かかる構造の排ガス浄化用触媒では、基材内の流路に供給された排ガスが触媒層に接触したときに、該触媒層中の触媒金属の作用によって排ガス中の有害成分が浄化される。
【０００３】
上記した排ガス浄化用触媒の触媒層は、触媒金属を含む原料スラリーを基材の隔壁に付与した後に焼成処理を施すことによって形成される。かかる触媒層を付与する方法の一例として、図６に示すようなウォッシュコート法が挙げられる。かかるウォッシュコート法では、先ず、ハニカム構造の基材５１を縦置きにし、該基材５１の上側の端部５１ａに貯留部７１を取り付けるとともに、下側の端部５１ｂを吸引装置７３の台座７３ａに取り付ける。そして、貯留部７１に原料スラリーＳを供給した後に、吸引装置７３を稼働させ、基材５１内の流路５２と貯留部７１との間に圧力差を生じさせる。これによって、貯留部７１内の原料スラリーＳが流路５２へ導入されて基材５１内の隔壁５４に付与される（例えば特許文献１〜３）。
【先行技術文献】
【特許文献】
【０００４】
【特許文献１】特開２００６−１５２０５号公報
【特許文献２】特表２００２−５０６７２０号公報
【特許文献３】特表２０１０−５２１３０５号公報
【発明の概要】
【発明が解決しようとする課題】
【０００５】
しかしながら、上記した製造方法を用いて基材の隔壁に触媒層を形成した場合、基材の筒軸方向における触媒層の長さがばらつく、所謂触媒層の波打ちが生じることがあった。このような筒軸方向における波打ちを有する触媒層が形成された排ガス浄化用触媒では、基材内の流路における排ガスの流れが不均一になって排ガス中の有害成分を浄化する能力（排ガス浄化能力）が低下したり、圧損が増加したりするという問題が生じる虞がある。このため、波打ちが形成されていない均一な触媒層を容易に形成することができる技術の開発が望まれていた。
【０００６】
本発明は、かかる点に鑑みてなされたものであり、その主な目的は、形成後の触媒層に波打ちが生じることを防止して、排ガス浄化能力の低下や圧損の増加が抑制された高性能の排ガス浄化用触媒を製造することができる排ガス浄化用触媒の製造方法（以下、単に「製造方法」ともいう）を提供することである。
【課題を解決するための手段】
【０００７】
上記目的を実現するべく、本発明によって以下の構成の排ガス浄化用触媒の製造方法が提供される。
ここで開示される排ガス浄化用触媒の製造方法は、隔壁によって仕切られた複数の流路を有するハニカム構造の基材を備え、該基材の隔壁に触媒金属を含む触媒層が形成されている排ガス浄化用触媒を製造する方法である。
かかる製造方法は、複数の流路の一方の開口部が上側、他方の開口部が下側に向けられるように基材を配置し、基材の上側の端部に貯留部を取り付ける工程と、触媒金属を含む原料スラリーを貯留部に供給する工程と、流路内の圧力を貯留部内の圧力よりも低くすることによって貯留部内の原料スラリーを基材の流路に導入し、当該原料スラリーを基材の隔壁に付与する工程と、隔壁に原料スラリーが付与された基材に焼成処理を施すことによって基材の隔壁に触媒層を形成する工程とを備えている。
そして、ここで開示される製造方法は、貯留部に原料スラリーを供給する前に、基材の上側の端面を覆うように水溶性薄膜を配置し、該水溶性薄膜によって原料スラリーを貯留部内に保持し、原料スラリーを基材の流路に導入する際に、流路と貯留部との圧力差によって水溶性薄膜を破断させて原料スラリーを基材の流路に導入することを特徴とする。
【０００８】
本発明者は、上記した課題を解決するために種々の検討を行い、波打ちを有する触媒層が形成される原因が、圧力差によって原料スラリーを基材の流路に導入する前に原料スラリーが自重で基材内に入り込むことにあると考えた。
具体的には、上記したように、ウォッシュコート法では、基材の上側の端部に取り付けた貯留部に原料スラリーを供給した後、流路内の圧力を貯留部内の圧力よりも低くすることによって原料スラリーを基材内の流路に導入する。しかし、一般的なウォッシュコート法では、流路の一方の開口部が上側、他方の開口部が下側に向けられる、いわゆる縦置きの状態で基材が配置されるため、圧力差による導入を行う前に原料スラリーが自重で流路内に入り込む可能性がある。このような場合、その後の導入工程で基材の隔壁に付与される原料スラリーの量が不均一になり易く、焼成後の触媒層の筒軸方向における長さがばらついて触媒層の波打ちが生じる虞がある。
【０００９】
本発明者は、かかる考察に基づいて、縦置きに配置された基材の上側の端面を覆うように保持部材を配置すれば、自重で原料スラリーが基材内部に入り込むことを抑制することができるため触媒層の波打ちの発生を防止できると考えた。
そして、かかる基材の上側の端面を覆う保持部材として、上記した特許文献２や特許文献３などに記載の部材（多孔質の金属板、焼結金属スポンジ、織布、不織布、合成連続気泡フォーム、穴あきマスクなど）を利用することを検討した。
しかし、上記した保持部材として、例えば、多孔質の金属板や穴あきマスクを用いた場合には、開口部が設けられている箇所で依然として自重による原料スラリーの侵入が生じてしまい、触媒層の波打ちの発生を適切に防止することができなかった。また、焼結金属スポンジ、織布、不織布、合成連続気泡フォームなどを保持部材として用いると、自重による原料スラリーの侵入を一部抑制することはできたが、圧力差によって原料スラリーを基材内部に導入する際のスラリー導入量が不均一になってしまい、均一な触媒層を形成することができなくなった。
さらに、上記した何れの保持部材を用いた場合でも、圧力差による原料スラリーの導入を行った後に、保持部材を取り外して洗浄する必要が生じたため、製造効率の低下という新たな問題が生じた。
【００１０】
そこで、本発明者は、貯留部内に原料スラリーを保持するための保持部材として適切な部材について種々の実験と検討を重ね、水分によって軟化する材料から構成された薄膜（水溶性薄膜）を使用することに思い至った。
この水溶性薄膜には、上記した穴あきマスクのような開口部が形成されていないため、貯留部に供給された原料スラリーを適切に保持して、原料スラリーが自重で基材内に入り込むことを確実に防止することができる。
一方、この水溶性薄膜は、原料スラリー中の水分によって軟化し、原料スラリーを基材内に導入する際の圧力差によって容易に破断させることができるため、上記した焼結金属スポンジなどの保持部材と異なり、原料スラリーを基材の流路内に均一に導入して隔壁に付与することができる。
さらに、水溶性薄膜は、原料スラリーの導入を行った後の焼成処理で焼失するため、上述した種々の保持部材と異なり、保持部材の取り外しや洗浄などを行う必要がなく、製造効率の低下が生じることを防止できる。
【００１１】
以上のように、本実施形態では、基材の上側の端面を覆うように水溶性薄膜を配置することによって、導入工程を行う前に原料スラリーが自重で基材内に入り込むことを確実に防止するとともに、導入工程において原料スラリーを均一に導入させることができるため、波打ちの発生が防止された均一な触媒層を形成することができる。さらに、かかる水溶性薄膜は、焼成処理において焼失させることができるため、取り外して洗浄を行う必要がなく、製造効率の低下を防止することができる。
このため、本実施形態によれば、排ガス浄化能力の低下や圧損の増加が抑制された高性能の排ガス浄化用触媒を効率よく製造することができる。
【００１２】
また、ここで開示される排ガス浄化用触媒の製造方法の好ましい一つの態様では、水溶性薄膜として、でんぷん、寒天、ポリビニルアルコール、ポリアクリルアミド、ポリビニルピロリドンのうちから選択される少なくとも一種以上の水溶性ポリマーからなる薄膜を用いることを特徴とする。
これらの水溶性ポリマーからなる薄膜は、貯留部内の原料スラリーを適切に保持することができるとともに、当該原料スラリーの水分によって適切に軟化させて原料スラリーの導入時の圧力差で容易に破断させることができる。
【００１３】
また、ここで開示される排ガス浄化用触媒の製造方法の好ましい他の態様では、水溶性薄膜として、厚みが１０μｍ以上４０μｍ以下である水溶性薄膜を用いることを特徴とする。
水溶性薄膜の厚みが薄すぎると、原料スラリーを貯留部に供給した際に当該水溶性薄膜が破断して自重による原料スラリーの侵入が生じる虞がある。一方で、水溶性薄膜の厚みが厚すぎると、圧力差によって原料スラリーを導入する際に水溶性薄膜が均一に破断されず、流路内に導入される原料スラリーが不均一になる虞がある。
これに対し、厚みが１０μｍ以上４０μｍ以下の水溶性薄膜を用いた場合には、上記した問題の発生を確実に防止することができる。
【００１４】
また、ここで開示される排ガス浄化用触媒の製造方法の好ましい他の態様では、原料スラリーとして、ずり速度４秒−１における粘度が２０ｍＰａ・ｓ以上７５０ｍＰａ・ｓ以下である原料スラリーを用いることを特徴とする。
一般に、ずり速度４秒−１における粘度が７５０ｍＰａ・ｓ以下の原料スラリー（以下、「低粘度スラリー」ともいう）は、貯留部などに付着しにくいため製造中の原料ロスが少なくなるという利点を有している一方で、自重で基材内に入り込み易いという問題も有している。
これに対して、ここで開示される製造方法では、上記したように、原料スラリーが自重で基材内に入り込むことを確実に防止できるため、原料ロスが少なくなる低粘度スラリーを適切に使用することができる。
【００１５】
また、ここで開示される排ガス浄化用触媒の製造方法の好ましい他の態様では、原料スラリーを基材の流路に導入する際に、流路内に１０ｍ／ｓｅｃ〜８０ｍ／ｓｅｃの気流が生じるように流路を吸引することを特徴とする。
原料スラリーを基材の流路に導入するに際して、水溶性薄膜を適切に破断させるためには、貯留部と流路との圧力差を適切に調整することが好ましい。例えば、上記のように、流路内に１０ｍ／ｓｅｃ〜８０ｍ／ｓｅｃの気流が生じるように流路を吸引することによって、基材の上側の端面に配置された水溶性薄膜が均一に破断するような圧力差を生じさせることができる。
【００１６】
また、ここで開示される排ガス浄化用触媒の製造方法の好ましい他の態様では、基材として、コージェライト、炭化ケイ素、チタン酸アルミニウムのうちから選択される何れかによって構成されている基材を用いることを特徴とする。
これらのセラミックス材料は、高温環境下でも破損等が生じ難く、焼成処理の温度を十分に昇温させることができるため、適切に触媒層を形成することができる。
【００１７】
また、ここで開示される排ガス浄化用触媒の製造方法の好ましい他の態様では、基材として、ストレートフロー構造体又はウォールフロー構造体（ウォールスルー構造体ともいう）を用いることを特徴とする。
ここで開示される製造方法は、ストレートフロー構造体とウォールフロー型構造体の何れを基材として用いた場合でも実施することができ、排ガス浄化能力の低下や圧損の増加が抑制された高性能の排ガス浄化用触媒を製造することができる。
【００１８】
また、本発明の他の側面として、上記した製造方法によって製造された排ガス浄化用触媒が提供される。
かかる排ガス浄化用触媒は、隔壁によって仕切られた複数の流路を有するハニカム構造の基材と、触媒金属を含む触媒層とを備えている。そして、かかる排ガス浄化用触媒は、基材の隔壁に形成されている触媒層の平均厚みを１００％としたときの基材の端面に形成されている触媒層の平均厚みが０％〜１％であることを特徴とする。
【００１９】
上記したように、ここで開示される製造方法によって製造された排ガス浄化用触媒は、触媒層に波打ちが生じることが防止されているため、排ガス浄化能力の低下や圧損の増加が抑制されている。
加えて、上記した製造方法では、製造過程において、基材の上側の端面が水溶性薄膜で覆われており、かかる基材の上側の端面に原料スラリーが付着しにくいため、製造後の排ガス浄化用触媒の基材の上側の端面に殆ど触媒層が形成されない。換言すれば、上記した製造方法によって製造された排ガス浄化用触媒では、基材の隔壁に形成されている触媒層の厚みを１００％としたときの基材の端面に形成されている触媒層の厚みが０％〜１％となる。
かかる排ガス浄化用触媒は、排ガス中の有害成分を浄化する場である基材内部に触媒層の大部分が形成されているため、高い排ガス浄化能力を発揮することができる。
【図面の簡単な説明】
【００２０】
【図１】本発明の一実施形態に係る排ガス浄化用触媒の製造方法によって得られる排ガス浄化用触媒の一例を模式的に示した斜視図である。
【図２】図１に示す排ガス浄化用触媒の断面構造を模式的に示す図である。
【図３】本発明の一実施形態に係る排ガス浄化用触媒の製造方法を模式的に説明する図である。
【図４】排ガス浄化用触媒の端面近傍の断面構造を模式的に示す図である。
【図５】本発明の他の実施形態に係る排ガス浄化用触媒の製造方法によって得られる排ガス浄化用触媒の断面構造を模式的に示す図である。
【図６】従来の排ガス浄化用触媒の製造方法を模式的に説明する図である。
【発明を実施するための形態】
【００２１】
以下、適宜図面を参照しつつ本発明の好適な実施形態を説明する。なお、以下の図面において、同じ作用を奏する部材・部位には同じ符号を付し、重複する説明は省略又は簡略化することがある。各図における寸法関係（長さ、幅、厚さなど）は、必ずしも実際の寸法関係を反映するものではない。また、本明細書において特に言及している事項以外の事柄であって本発明の実施に必要な事柄（例えば、触媒金属や担体の構造等）は、当該分野における従来技術に基づく当業者の設計事項として把握され得る。本発明は、本明細書に開示されている内容と当該分野における技術知識とに基づいて実施することができる。
【００２２】
１．排ガス浄化用触媒
先ず、ここで開示される排ガス浄化用触媒の製造方法によって得られる排ガス浄化用触媒について説明する。かかる排ガス浄化用触媒は、種々の内燃機関、特に自動車のディーゼルエンジンやガソリンエンジンの排気系（排気管）に配置され、当該内燃機関から排出された排ガス中の有害成分（ＨＣ、ＣＯ、ＮＯｘ等）を浄化する。
【００２３】
図１は本実施形態に係る排ガス浄化用触媒の製造方法によって得られる排ガス浄化用触媒の一例を模式的に示した斜視図であり、図２は図１に示す排ガス浄化用触媒の断面構造を模式的に示す図である。なお、図１および図２中の矢印は、排ガス浄化用触媒１０を内燃機関の排気系に配置したときの排ガスが流れる向きを示している。すなわち、図１および図２中の左側が排ガス供給方向の上流側であり、右側が下流側である。
【００２４】
（１）全体構成
図１および図２に示すように、この排ガス浄化用触媒１０は、円筒状であってハニカム構造を有した基材１を備えている。かかる基材１は、その筒軸方向（排ガス供給方向）に沿って延びた複数の流路（セル）２を備えており、かかる流路２の両端が開放されたストレートフロー構造体である。かかる基材１の流路２は、隔壁４によって仕切られており、隔壁４の表面には触媒層６が形成されている。
【００２５】
かかる構造の排ガス浄化用触媒１０に供給された排ガスは、基材１の流路２内を通過し、隔壁４の表面に設けられた触媒層６と接触することによって有害成分が浄化される。例えば、排ガスに含まれるＨＣやＣＯは、触媒層６に含まれる触媒金属の作用によって酸化されて水（Ｈ２Ｏ）や二酸化炭素（ＣＯ２）などに変換（浄化）される。また、例えばＮＯｘは、触媒金属の作用によって還元されて窒素（Ｎ２）に変換（浄化）される。以下、各構成要素について順に説明する。
【００２６】
（２）基材
基材１は、排ガス浄化用触媒の骨格となる構造体であり、上記したように円筒状であってハニカム構造を有したストレートフロー構造体である。かかる基材１としては、従来この種の用途に用いられる種々の材料を用いることができる。基材１の材料には、例えば、高耐熱性を有するセラミックスを好ましく用いることができる。かかる基材１の材料の具体例としては、酸化アルミニウム（Ａｌ２Ｏ３）、酸化セリウム（ＣｅＯ２）、酸化チタン（ＴｉＯ２）、酸化ジルコニウム（ＺｒＯ２）、酸化ケイ素（ＳｉＯ２）、チタン酸アルミニウム（Ａｌ２ＴｉＯ５））等の酸化物系セラミックスが挙げられる。また、高耐熱性セラミックスの他の材料としては、コージェライト（２ＭｇＯ・２Ａｌ２Ｏ３・５ＳｉＯ２）等の複合酸化物系セラミックスや炭化ケイ素（ＳｉＣ）等の炭化物系セラミックスなどが挙げられる。あるいは、セラミックス以外の材料としてステンレス鋼等の合金を用いることもできる。
【００２７】
基材１の寸法についても、一般的な排ガス浄化用触媒と同様の寸法とすることができる。特に限定されないが、基材１の容量（換言すれば、流路２の総体積）は、０．０１Ｌ以上（例えば０．０２Ｌ以上、好ましくは０．１Ｌ以上）であり、５Ｌ以下（例えば３Ｌ以下、好ましくは２Ｌ以下）とすることができる。また、基材１の筒軸方向の全長は、１０ｍｍ〜５００ｍｍ（例えば５０ｍｍ〜３００ｍｍ）とすることができる。なお、本実施形態においては円筒形状の基材１を用いているが、かかる基材の形状も特に限定されず、例えば、楕円筒形状、多角筒形状等を採用してもよい。
また、本実施形態に係る製造方法には、排ガス供給方向の上流側と下流側とで流路の径が異なるＨＡＣ（Ｈｉｇｈ  Ａｓｈ  Ｃａｐａｃｉｔｙ）構造の基材を用いることもできる。
【００２８】
（３）触媒層
触媒層６は、排ガス中の有害成分を浄化する触媒金属を含んだ層であって、基材１の隔壁４に形成されている。本実施形態においては、基材１の隔壁４の表面に、所定の厚みの触媒層６が形成されており、かかる触媒層６には触媒金属と担体とが含まれている。
【００２９】
（ａ）触媒金属
触媒金属には、一般的な排ガス浄化用触媒において用いられる触媒金属、すなわち、種々の酸化触媒や還元触媒として機能し得る金属を用いることができる。かかる触媒金属の典型例としては、白金族であるロジウム（Ｒｈ）、パラジウム（Ｐｄ）、白金（Ｐｔ）等の貴金属が挙げられる。あるいは、ルテニウム（Ｒｕ）、オスミウム（Ｏｓ）、イリジウム（Ｉｒ）、銀（Ａｇ）、金（Ａｕ）等を使用することもでき、また、これらの触媒金属を合金化したものを用いることもできる。上記した触媒金属の中でも、還元活性の高いロジウム、酸化活性が高いパラジウムや白金を好適に用いることができ、特にこれらを２種以上組み合わせたものを好ましく用いることができる。このような複数の触媒金属を用いることによって、排ガス中の多様な有害成分を効率的に浄化することができる。また、触媒層６には、上記した各種の触媒金属以外の金属元素が含まれていてもよい。
また、触媒金属は、排ガスとの接触面積を高めて浄化効率を向上させるという観点から、粒径が小さな微粒子として使用されることが好ましい。このとき、ＴＥＭ（Ｔｒａｎｓｍｉｓｓｉｏｎ  Ｅｌｅｃｔｒｏｎ  Ｍｉｃｒｏｓｃｏｐｅ）観察に基づいた触媒金属の平均粒径は、１ｎｍ〜１５ｎｍ程度、典型的には１０ｎｍ以下、例えば７ｎｍ以下、さらには５ｎｍ以下であることが好ましい。
【００３０】
また、触媒層６における触媒金属の含有量は、排ガス浄化用触媒１０の用途に応じて異なり得るため特に限定されないが、例えば触媒層６の全質量の０．１質量％以上（典型的には０．２質量％以上、例えば０．３質量％以上、好ましくは０．４質量％以上）であって、３質量％以下（典型的には２質量％以下、例えば１質量％以下）であるとよい。触媒金属の含有量が少なすぎると所望の排ガス浄化性能が得られにくく、有害成分のエミッションが生じることがあり得る。一方、触媒金属の量が多すぎると、触媒金属の粒成長や合金化が進行し、所望の触媒活性が安定的に得られない虞がある。
【００３１】
（ｂ）担体
本実施形態においては、担体についても、一般的な排ガス浄化用触媒と同様のものを使用することができる。かかる担体の具体例としてセラミック体が挙げられる。典型的には、比較的に比表面積が大きく、且つ、優れた耐熱性を有する多孔質セラミック体を好ましく用いることができる。かかる多孔質セラミック体としては、例えば、アルミナ（Ａｌ２Ｏ３）、セリア（ＣｅＯ２）、チタニア（ＴｉＯ２）、ジルコニア（ＺｒＯ２）、シリカ（ＳｉＯ２）、及びこれらの固溶体（例えば、セリア−ジルコニア複合酸化物（ＣＺ複合酸化物））、あるいはこれらの組み合わせなどが挙げられる。
【００３２】
２．排ガス浄化用触媒の製造方法
次に、本実施形態に係る排ガス浄化用触媒の製造方法について説明する。図３は本実施形態に係る排ガス浄化用触媒の製造方法を説明する図である。なお、図３では、説明の便宜上、基材１や貯留部２１などの一部の部材については、その断面構造を示している。
【００３３】
本実施形態に係る製造方法は、従来の製造方法と同様に、基材１の上側の端部１ａに取り付けられた貯留部２１に、触媒層６（図２参照）の前駆体である原料スラリーＳを供給し、圧力差によって貯留部２１内の原料スラリーＳを基材１の流路２に導入して隔壁４の表面に付与した後、基材１に焼成処理を施すことによって隔壁４の表面に触媒層６を形成する。
そして、本実施形態に係る製造方法は、貯留部２１に原料スラリーＳを供給する前に、基材１の上側の端面１ｃを覆うように水溶性薄膜２２を配置する点が従来の製造方法と異なる。
このように、基材１の上側の端面１ｃを水溶性薄膜２２で覆うことによって、原料スラリーＳを基材１の流路２内に導入するまで原料スラリーＳを貯留部２１内に確実に保持することができるため、原料スラリーＳが自重で基材１内部に入り込むことを確実に防止することができる。そして、かかる水溶性薄膜２２は、圧力差によって原料スラリーＳを導入する際に容易に破断させることができるため、貯留部２１内の原料スラリーＳを均一に基材１内の流路２に導入して基材１の隔壁４に付与することができる。以下、本実施形態に係る製造方法を具体的に説明する。
【００３４】
（１）基材の準備
図３（ａ）に示すように、本実施形態に係る製造方法では、先ず、流路２の一方の開口部が上側、他方の開口部が下側に向けられるように（換言すれば、基材１の筒軸方向と重力方向とが略平行になるように）基材１を縦置きの状態で配置する。そして、基材１の上側の端部１ａに略筒状の貯留部２１を取り付けるとともに、吸引装置２３の台座２３ａに基材１の下側の端部１ｂを取り付ける。
【００３５】
そして、本実施形態に係る製造方法では、基材１の上側の端面１ｃを覆うように、水溶性薄膜２２を配置する。かかる水溶性薄膜２２は、水分によって軟化して強度が低下する材料をシート状に成形した薄膜である。この水溶性薄膜２２の材料には、でんぷん、寒天、ポリビニルアルコール、ポリアクリルアミド、ポリビニルピロリドンのうちから選択される水溶性ポリマーを用いることができる。また、水溶性薄膜２２には、上記した水溶性ポリマーを２種類以上混合したものを用いてもよい。
【００３６】
また、水溶性薄膜２２の厚みは１０μｍ以上４０μｍ以下（例えば２０μｍ）であることが好ましい。水溶性薄膜２２の厚みが薄すぎると、原料スラリーＳを貯留部２１に供給した際に当該水溶性薄膜２２が破断する虞がある。また、厚すぎると、後述する原料スラリーの導入を行う際に、水溶性薄膜２２を均一に破断させることができずに、流路２内に導入される原料スラリーＳが不均一になる虞がある。これに対し、水溶性薄膜２２の厚みを１０μｍ以上４０μｍ以下にすることによって、上記した問題の発生を確実に防止することができる。
【００３７】
（２）スラリーの供給
次に、図３（ｂ）に示すように、基材１の上側の端部１ａに取り付けられた貯留部２１に原料スラリーＳを供給する。このとき、本実施形態においては、基材１の上側の端面１ｃが水溶性薄膜２２によって覆われているため、かかる水溶性薄膜２２によって原料スラリーＳが貯留部２１内に保持され、原料スラリーＳが自重で基材１の内部に入り込むことを確実に防止できる。
【００３８】
なお、本工程において貯留部２１に供給される原料スラリーＳは、触媒層６（図２参照）の前駆体であり、上記した触媒金属と担体とを、水などの水系溶媒に分散させたペースト状の材料である。また、原料スラリーＳには、上記した金属触媒と担体の他に増粘剤などの添加物が含まれていてもよい。
また、本実施形態に係る製造方法は、ずり速度４秒−１における粘度が２０ｍＰａ・ｓ以上７５０ｍＰａ・ｓ以下である低粘度スラリーを用いた場合に、特に好ましい効果を発揮することができる。具体的には、粘度が７５０ｍＰａ・ｓ以下の低粘度スラリーは、貯留部２１などに付着しにくいため、製造中の原料ロスが少なくなるという利点を有している一方で、導入工程前に自重で基材１の流路２内へ入り込みやすいため触媒層の波打ちが生じ易いという問題も有している。これに対して、ここで開示される製造方法は、原料スラリーが自重で基材内に侵入することを確実に防止できるため、触媒層の波打ちという低粘度スラリー使用時に頻発する問題の発生を適切に防止した上で、原料ロスの削減という利点のみを得ることができる。
【００３９】
（３）スラリーの導入
次に、図３（ｃ）に示すように、基材１の流路２内の圧力を貯留部２１内の圧力よりも低くすることによって貯留部２１内の原料スラリーＳを基材１の流路２に導入し、当該原料スラリーＳを基材１の隔壁４に付与する。
具体的には、基材１の下側の端部１ｂに取り付けた吸引装置２３を稼働させ、基材１の流路２の圧力を低下させて流路２と貯留部２１との間に圧力差を生じさせることによって原料スラリーＳを基材１の内部に導入する。このとき、本実施形態に係る製造方法では、基材１の上側の端面１ｃが水溶性薄膜２２に覆われているが、かかる水溶性薄膜２２は、原料スラリーＳの水分によって軟化して強度が低下しているため、流路２と貯留部２１との圧力差によって容易に破断させることができる。これによって、貯留部２１内の原料スラリーＳを流路２内に均一に導入させて隔壁４の表面に付与することができる。
なお、吸引装置２３は、流路２内に１０ｍ／ｓｅｃ〜８０ｍ／ｓｅｃ（好ましくは１５ｍ／ｓｅｃ）の気流が生じるように設定することが好ましい。これによって、水溶性薄膜２２を適切に破断させて原料スラリーＳを均一に導入させることができる。
【００４０】
（４）焼成処理
次に、隔壁４に原料スラリーＳが付与された基材１に焼成処理を施すことによって、隔壁４に触媒層６（図２参照）を形成する。具体的には、先ず、吸引装置２３を停止させた後に、図３（ｄ）に示すように、貯留部２１と吸引装置２３から基材１を取り外し、かかる基材１を焼成炉に移して焼成処理を開始する。これによって、基材１の隔壁４の表面に触媒層６が形成される。上記したように、本実施形態に係る製造方法では、原料スラリーが隔壁４の表面に均一に付与されているため、筒軸方向における波打ちが生じていない均一な触媒層６を形成することができる。
なお、このときの焼成処理の条件は、一般的な排ガス浄化用触媒の製造方法における焼成処理と同様の条件に設定することができる。典型的には、大気雰囲気下で５０℃〜１２０℃（例えば６０℃〜１００℃）の温度域まで昇温して１分〜３０分程度保持することによって、基材１の隔壁４に付与された原料スラリーを乾燥させた後、さらに４００℃〜１０００℃（例えば４００℃〜６００℃）まで昇温させて３０秒以上保持するという二段階昇温で基材１を加熱することが好ましい。
【００４１】
そして、本実施形態においては、図３（ｄ）に示すように、焼成処理を施す前の基材１の端面１ｃに水溶性薄膜２２が付着しているが、かかる水溶性薄膜２２は焼成処理によって焼失する。このため、本実施形態に係る製造方法では、水溶性薄膜２２を基材１から取り外して洗浄する必要がないため製造効率の低下が生じることを防止できる。
【００４２】
３．本実施形態の効果
以上のように、本実施形態に係る製造方法では、基材１の上側の端面１ｃを覆うように水溶性薄膜２２が配置されているため、貯留部２１内の原料スラリーＳを圧力差で基材１に導入する前に、当該原料スラリーＳが自重で基材１内に入り込むことを防止することができる（図３（ｂ）参照）。
そして、かかる水溶性薄膜２２は、原料スラリーＳの水分によって軟化するため、原料スラリーＳを導入する際の圧力差で容易に破断させることができ、原料スラリーＳを圧力差で基材１内に導入する際に、当該原料スラリーＳを均一に導入して基材１の隔壁４に付与することができる（図３（ｃ）参照）。
このため、本実施形態によれば、筒軸方向における波打ちが生じていない均一な触媒層を形成することができるため、排ガス浄化能力の低下や圧損の増加が抑制された高性能の排ガス浄化用触媒を製造することができる。
さらに、本実施形態において用いられる水溶性薄膜２２は、焼成処理によって焼失するため、基材１から取り外したり洗浄したりする必要がなく、製造効率を低下させるようなことがない。
【００４３】
また、一般的なウォッシュコート法では、図６に示すように、貯留部７１に供給された原料スラリーＳが直接基材５１の上側の端面５１ｃに接するため、図４（ａ）に示すように、製造後の排ガス浄化用触媒５０では、基材５１内部の隔壁５４だけでなく、基材５１の端面５１ｃにも所定の厚みの触媒層５６が形成される。
これに対して、本実施形態に係る製造方法では、図３に示すように、製造過程において基材１の上側の端面１ｃが水溶性薄膜２２で覆われているため、図４（ｂ）に示すように、製造後の排ガス浄化用触媒１０の基材１の上側の端面１ｃに殆ど触媒層６が形成されない。換言すれば、本実施形態に係る製造方法によって製造された排ガス浄化用触媒１０では、基材１の隔壁４に形成されている触媒層６の厚みｔ１の平均を１００％としたときの基材１の端面１ｃに形成されている触媒層の厚みｔ２の平均が０％〜１％となる。
かかる排ガス浄化用触媒１０は、排ガス中の有害成分を浄化する場である基材１内部に触媒層６の大部分が形成されるため、高い排ガス浄化能力を発揮することができる。
【００４４】
４．他の実施形態
以上、ここで開示される排ガス浄化用触媒の製造方法の一実施形態を説明したが、ここで開示される排ガス浄化用触媒の製造方法は、上記した実施形態に限定されない。
【００４５】
例えば、上記した実施形態では、吸引装置２３で基材１の流路２を吸引することによって、原料スラリーＳを基材１の流路２に導入しているが、原料スラリーＳを導入する方法はこれに限定されない。
例えば、基材の上側の端部に取り付けられる貯留部に加圧装置を設け、該貯留部の内圧を上昇させることによって、相対的に流路の圧力を貯留部よりも低くし、貯留部内の原料スラリーを基材の流路に向けて押し流す、いわゆるエアブローを実施した場合であっても、水溶性薄膜を適切に破断させて、基材の流路に均一に原料スラリーを導入することができる。
【００４６】
また、上記した実施形態においては、図２に示すように、基材１として、流路２の両端が開放されたストレートフロー構造体を使用しているが、図５に示すようなウォールフロー構造体（ウォールスルー構造体）を基材１として用いてもよい。かかるウォールスルー構造体は、ガス流出側の端部が封止部材３ａで封止された入側流路２ａと、ガス流入側の端部が封止部材３ｂで封止された出側流路２ｂとを備え、該入側流路２ａと出側流路２ｂとが、多孔質の隔壁４によって仕切られている。
かかるウォールスルー構造体を基材１として用いた場合には、多孔質の隔壁４の内部に触媒層（図示省略）が形成されるが、ここで開示される排ガス浄化用触媒の製造方法は、このような隔壁４内部に触媒層が形成される排ガス浄化用触媒１０aを製造する場合にも使用することができる。そして、このようなウォールスルー型の排ガス浄化用触媒１０aを製造する場合でも、原料スラリーを基材内に均一に導入して均質な触媒層を形成することができるため、排ガス浄化能力の低下や圧損の増加が抑制された高性能の排ガス浄化用触媒を製造することができる。
また、図５に示すようなウォールスルー型の排ガス浄化用触媒１０aを製造するに際しては、原料スラリーを基材１の隔壁４内に均一に浸透させるために、低粘度スラリーを使用することが好ましい。ここで、本実施形態に係る製造方法は、上記したように、低粘度スラリー使用時に頻発する問題の発生を適切に防止した上で、低粘度スラリーを使用することによる利点のみを得ることができるため、低粘度スラリーを用いてウォールスルー型の排ガス浄化用触媒を製造する場合に特に好ましく用いることができる。
【００４７】
また、上記した実施形態では、一回の導入工程で基材１の隔壁４の全面に原料スラリーＳを付与しているが、当該導入工程を行う回数は二回以上であってもよい。導入工程を二回以上設けることによって、基材１内の特定の領域に触媒層６を集中して形成したり、触媒金属の種類が異なる２種類以上の触媒層を形成したりすることができるため、用途に応じた排ガス浄化用触媒を製造することができる。
【００４８】
また、上記した実施形態では、原料スラリーの粘度、水溶性薄膜の厚み、吸引装置による吸引速度、基材の流路の径などの種々の条件を例示したが、これらの条件は種々の要因で変化し得るものであり、ここで開示される製造方法を限定することを意図したものではない。ここで開示される製造方法を用いて排ガス浄化用触媒を製造するに際しては、後述する試験例のように、実験を行って種々の条件について好ましい値を予め特定しておくことが好ましい。
【００４９】
［試験例］
以下、本発明に関する試験例を説明するが、以下の説明は本発明を限定することを意図したものではない。
【００５０】
［実験Ａ］
実験Ａにおいては、作製工程を異ならせて３種類の排ガス浄化用触媒（試験例１〜試験例３）を作製し、作製した排ガス浄化用触媒の基材の隔壁表面に形成された触媒層の波打ちの程度を調べた。以下、具体的に説明する。
【００５１】
１．各試験例の作製
（１）試験例１
試験例１においては、上記した実施形態に係る製造方法を用いて排ガス浄化用触媒を作製した。具体的には、基材として、コージェライトからなるハニカム構造のストレートフロー構造体（直径１６０ｍｍ、筒軸方向における全長１８５ｍｍ）を用いた。そして、図３に示すように、かかる基材１の上側の端部１ａに貯留部２１を取り付けるとともに、当該基材の１の下側の端部１ｂを吸引装置２３に取り付けた後、膜厚２０μｍのシート状のでんぷんを水溶性薄膜２２として、基材１の上側の端面１ｃを覆うように配置した。
次に、触媒金属（ロジウム：Ｒｈ）と担体（アルミナ：Ａｌ２Ｏ３）と水とを混合した原料スラリー（コーンプレート型粘度計（東機産業：ＴＶＥ−３５Ｈ）で測定したずり速度４秒−１における粘度：２５０ｍＰａ・ｓ）を貯留部２１に８００ｍｌ供給した後、吸引装置２３を１分間稼働させて基材１内部の流路２に原料スラリーＳを導入した。なお、このとき、基材１の流路２内での風速が１５ｍ／ｓになるように吸引装置２３を設定した。
そして、貯留部２１と吸引装置２３から基材１を取り外した後に、当該基材１を７５℃で５時間加熱することによって基材１の隔壁４に付与された原料スラリーを乾燥し、その後、５００℃で３時間加熱することによって焼成処理を行い、ロジウムとアルミナ担体とからなる触媒層６が基材１の隔壁４の表面に形成された排ガス浄化用触媒を作製した。
【００５２】
（２）試験例２
試験例２では、原料スラリー中の水の量を試験例１よりも少なくして、ずり速度４秒−１における粘度が７５０ｍＰａ・ｓの原料スラリーを調製したことを除いて、試験例１と同じ条件で排ガス浄化用触媒を作製した。
【００５３】
（３）試験例３
試験例３では、図６に示すように、基材５１の上側の端面５１ｃに水溶性薄膜を配置せずに、貯留部７１に原料スラリーＳを供給したことを除いて、試験例１と同じ条件で排ガス浄化用触媒を作製した。
【００５４】
２．評価試験
（１）スラリー保持性
各試験例において、原料スラリーを貯留部に供給してから、吸引装置を稼働させるまで１分間保持した後、貯留部内の原料スラリーが減少しているか否かを調べることによって、原料スラリーが自重で基材の内部に入り込んでいるか否かを確認した。確認方法として、貯留部に供給する前の原料スラリー重量を測定し、続いて供給１分後に貯留部から原料スラリーを取り出して原料スラリー重量を測定した。そして、供給前の原料スラリー重量を１００％として、供給後にスラリー重量が９５％以上の場合を「良」とし、９５％未満の場合を「不可」とした。
【００５５】
（２）波打ち領域の長さ
各試験例において、作製後の排ガス浄化用触媒を筒軸方向に沿って切断し、基材内部の隔壁の表面に形成された触媒層を目視で観察した。そして、基材の筒軸方向において最も長く形成された触媒層の長さ（最大コート幅）と、最も短く形成された触媒層の長さ（最小コート幅）とを測定した。そして、かかる最大コート幅と最小コート幅との差を波打ち領域の長さとして算出した。結果を表１に示す。なお、表１においては、筒軸方向における基材の全長を１００％としたときの割合で波打ち領域の長さを示している。
【００５６】
【表１】
2018103131.tif 000003
【００５７】
表１に示すように、試験例１および試験例２では、試験例３と異なり、貯留部に原料スラリーが適切に保持されており、波打ち領域の長さが大幅に短くなっていることが確認できた。このことから、原料スラリーを貯留部２１に供給する前に、基材の上側の端面を水溶性薄膜で覆うことによって、貯留部に供給された原料スラリーが自重で基材内部に入り込むことを確実に防止して、均一な触媒層を形成できることが確認できた。
また、試験例１および試験例２に示すように、原料スラリーの粘度が異なる場合であっても、水溶性薄膜を用いることによって触媒層の波打ちを防止できることが確認できた。
【００５８】
［実験Ｂ］
本実験では、上記した実験Ａと異なり、基材にウォールスルー構造体を用い、かかるウォールスルー構造体を基材として用いた場合であっても、波打ちの発生を抑制することができるかを調べた。
【００５９】
１．各試験例の作製
（１）試験例４
図５に示すようなウォールスルー構造体を基材１として用いたことを除いて、上記した試験例１と同じ条件で排ガス浄化用触媒を作製した。すなわち、試験例４では、原料スラリーの粘度を２５０ｍＰａ・ｓとし、水溶性薄膜として、膜厚２０μｍのでんぷん製の薄膜を使用した。
【００６０】
（２）試験例５
図５に示すウォールスルー構造体を基材として用いたことを除いて、上記した試験例２と同じ条件で排ガス浄化用触媒を作製した。すなわち、試験例５では、原料スラリーの粘度を７５０ｍＰａ・ｓとし、水溶性薄膜として、膜厚２０μｍのでんぷん製の薄膜を使用した。
【００６１】
（３）試験例６
ウォールスルー構造体の基材として用いたことを除いて、上記した試験例３と同じ条件で排ガス浄化用触媒を作製した。すなわち、試験例６では、原料スラリーの粘度を２５０ｍＰａ・ｓとし、水溶性薄膜を用いずに排ガス浄化用触媒を作製した。
【００６２】
（４）試験例７
粘度が７５０ｍＰａ・ｓの原料スラリーを用いたことを除いて、上記した試験例６と同じ条件で排ガス浄化用触媒を作製した。すなわち、試験例７では、原料スラリーの粘度を７５０ｍＰａ・ｓとし、水溶性薄膜を用いずに排ガス浄化用触媒を作製した。
【００６３】
２．評価試験
上記した実験Ａと同じ手順で、スラリー保持性と波打ち領域の長さを評価した。評価結果を表２に示す。
【００６４】
【表２】
2018103131.tif 000004
【００６５】
表２中の試験例４および試験例５に示すように、ウォールスルー構造体を基材として使用し、ウォールスルー型の排ガス浄化用触媒を作製する場合であっても、上記したストレートフロー構造体を使用した場合と同様に、水溶性薄膜を基材の上側の端面に配置して、原料スラリーを貯留部内に適切に保持することによって、均質な触媒層が形成できることが確認できた。
【００６６】
［実験Ｃ］
次に、本実験では、上記した実験Ａや実験Ｂで使用した原料スラリーよりも大幅に粘度が低い（粘度：２０ｍＰａ・ｓ）原料スラリーを用い、かかる原料スラリーを適切に保持できるかを調べた。また、本実験においては、水溶性薄膜の材料や膜厚も異ならせて、様々な態様の試験を行った。
【００６７】
１．各試験例の作製
（１）試験例８〜試験例１０
試験例８〜試験例１０では、粘度が２０ｍＰａ・ｓの原料スラリーを用いるとともに、表３に示すように、でんぷん製の水溶性薄膜の膜厚をそれぞれの試験例で異ならせた。なお、その他の条件は実験Ｂの試験例４と同じ条件に設定した。
【００６８】
（２）試験例１１〜試験例１３
試験例１１〜試験例１３では、粘度が２０ｍＰａ・ｓの原料スラリーを用いるとともに、表３に示すように、ポリビニルアルコール（ＰＶＡ）製の水溶性薄膜を用い、各々試験例で水溶性薄膜の膜厚を異ならせた。なお、その他の条件は実験Ｂの試験例４と同じ条件に設定した。
【００６９】
（３）試験例１４
試験例１４は、粘度が２０ｍＰａ・ｓの原料スラリーを用いたことを除いて、試験例６と同じ条件で排ガス浄化用触媒を作製した。すなわち、試験例１４では、水溶性薄膜を配置せずに排ガス浄化用触媒を作製した。
【００７０】
２．評価試験
上記した実験Ａおよび実験Ｂと同じ手順で、スラリー保持性と波打ち領域の長さを評価した。評価結果を表３に示す。
【００７１】
【表３】
2018103131.tif 000005
【００７２】
表３中の試験例８〜試験例１０に示すように、粘度が２０ｍＰａ・ｓという非常に低粘度の原料スラリーを使用した場合であっても、でんぷん製の水溶性薄膜を基材の端面の上に配置することによって、原料スラリーの導入を開始するまで当該原料スラリーを適切に保持して、作製後の排ガス浄化用触媒の触媒層に波打ちが生じることを適切に防止できることが確認できた。
【００７３】
また、試験例１１〜試験例１３の結果より、水溶性薄膜の材料は、でんぷんに限られず、ポリビニルアルコールのような合成ポリマーを使用できることが確認できた。
さらに、試験例８〜試験例１３に示すように、原料スラリーの粘度が２０ｍＰａ・ｓの場合、水溶性薄膜の厚さが少なくとも１０μｍ〜４０μｍの範囲であれば、原料スラリーを適切に保持して、作製後の排ガス浄化用触媒の触媒層に波打ちが生じることを適切に防止できることが確認できた。
【００７４】
［実験Ｄ］
上記した実験Ｃの結果より、ここで開示される製造方法によれば、粘度が２０ｍＰａ・ｓという非常に低粘度の原料スラリーを使用した場合であっても、作製後の排ガス浄化用触媒の触媒層に波打ちが生じることを適切に防止できることが確認できた。
かかる実験結果を受けて、低粘度スラリーを用いた場合に得られる効果を調べる実験Ｄを行った。
【００７５】
１．各試験例の作製
（１）試験例９
上記した実験Ｃにおける試験例９と同じ条件で排ガス浄化用触媒を作製した。すなわち、本試験例では、粘度が２０ｍＰａ・ｓの原料スラリーを用いるとともに、表４に示すように、膜厚２０μｍのでんぷん製の水溶性薄膜を用いて、排ガス浄化用触媒の作製を行った。
【００７６】
（２）試験例１５
試験例１５では、調製後の原料スラリーに増粘剤を１．０ｗｔ％添加して、スラリー粘度を１０００ｍＰａ・ｓに調整し、上記した試験例６と同様に、水溶性薄膜を配置せずに排ガス浄化用触媒を作製した
【００７７】
２．評価試験
（１）スラリーロスの測定
排ガス浄化用触媒の作製前後における貯留部の重量の差をスラリーロスとして測定した。結果を表４に示す。なお、表４では、貯留部に供給した原料スラリー量（８００ｍｌ）を１００％としたときのスラリーロス量の割合を示している。
【００７８】
（２）圧損上昇率の測定
試験例９および試験例１５において作製した排ガス浄化用触媒の圧損上昇率を測定した。具体的には、まず触媒層を形成する前の基材（リファレンス）を準備し、６ｍ３／ｍｉｎの風量で空気を流通させたときの圧損を測定した。次に、試験例９および試験例１５で作製した排ガス浄化用触媒（触媒層付き基材）を用いて、同様に６ｍ３／ｍｉｎの風量で空気を流通させた時の圧損を測定した。そして次式：（排ガス浄化用触媒の圧損／リファレンスの圧損）×１００；から圧損上昇率（％）を算出した。算出結果を表４に示す。
【００７９】
【表４】
2018103131.tif 000006
【００８０】
表４に示す結果より、低粘度スラリーを使用した試験例９では、試験例１５よりもスラリーロスが低減されていた。このことから、ここで開示される製造方法によって使用可能となった低粘度スラリーを用いると、排ガス浄化用触媒の作製後に貯留部に付着するスラリー量を少なくして、製造コストの向上を図ることができることが分かった。
【００８１】
また、低粘度スラリーを使用した試験例９では、試験例１５よりも圧損上昇率が低くなっていた。これは、低粘度スラリーは基材の隔壁内部に浸透し易く、均質な触媒層を形成することができるためと解される。このことから、ここで開示される製造方法によって使用可能となった低粘度スラリーを用いると、圧損の上昇が抑制された高性能の排ガス浄化用触媒を作成できることが分かった。
【００８２】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００８３】
１、５１          基材
１ａ、５１ａ      上側の端部
１ｂ、５１ｂ      下側の端部
１ｃ、５１ｃ      上側の端面
２、５２          流路
２ａ              入側流路
２ｂ              出側流路
３ａ、３ｂ        封止部材
４、５４          隔壁
６、５６          触媒層
１０、１０a、５０        排ガス浄化用触媒
２１、７１        貯留部
２２              水溶性薄膜
２３、７３        吸引装置
２３ａ、７３ａ    台座
ｔ１              隔壁に形成されている触媒層の厚み
ｔ２              端面に形成されている触媒層の厚み
Ｓ                原料スラリー
【図１】
2018103131.tif 000007
【図２】
2018103131.tif 000008
【図３】
2018103131.tif 000009
【図４】
2018103131.tif 000010
【図５】
2018103131.tif 000011
【図６】
2018103131.tif 000012